(57)【特許請求の範囲】
【請求項１】
非磁性基板の主表面に対して垂直な側壁面、および、前記主表面と前記側壁面とを接続する介在面からなる端面を研磨する端面研磨処理を有する非磁性基板の製造方法であって、
前記端面研磨処理は、溝を備えた部材の前記溝内に研磨砥粒を含む磁気機能性流体を配置し、磁場発生手段を用いて前記溝の溝幅方向に磁力線が進むように磁場を形成し、前記非磁性基板の端面を、前記溝に配置した前記磁気機能性流体と接触させた状態で前記磁気機能性流体に対して相対移動させることにより、前記非磁性基板の端面を研磨する処理であり、
前記溝は、溝断面において、溝の溝深さ方向に進むにつれて溝幅が狭くなる領域を備える、ことを特徴とする非磁性基板の製造方法。
【請求項２】
前記溝の前記溝幅が狭くなる領域は、前記溝幅方向及び前記溝深さ方向に対して傾斜した一対の溝傾斜壁面、を備える、請求項１に記載の非磁性基板の製造方法。
【請求項３】
さらに、前記側壁面における、前記非磁性基板の厚さ方向の中心位置から前記溝底面までの距離Ｌ１に対する、前記介在面における、前記非磁性基板の厚さ方向の中心位置から前記溝傾斜壁面までの距離Ｌ２の比Ｌ２／Ｌ１が１．０以下となるように、前記非磁性基板の端面は前記溝に配置される、請求項２に記載の非磁性基板の製造方法。
【請求項４】
前記側壁面に対する前記介在面の傾斜角度は、２０度〜７０度であり、
前記一対の溝傾斜壁面の形状は、溝断面においていずれも直線であり、前記直線同士の成す角度は５０度〜１３０度である、請求項２または３に記載の非磁性基板の製造方法。
【請求項５】
前記側壁面の前記非磁性基板の厚さ方向の長さＬ３に対する、前記溝底面の前記溝幅方向の長さＬ４の比Ｌ４／Ｌ３は、６以下である、請求項２〜４のいずれか１項に記載の非磁性基板の製造方法。
【請求項６】
前記端面研磨処理では、前記側壁面の研磨レートに対する前記介在面の研磨レートの比を０．７以上に調整する、請求項１〜５のいずれか１項に記載の非磁性基板の製造方法。
【請求項７】
非磁性基板の主表面に対して垂直な側壁面、および、前記主表面と前記側壁面とを接続する介在面からなる端面を研磨する端面研磨処理を有する非磁性基板の製造方法であって、
前記端面研磨処理は、溝を備えた部材の前記溝内に研磨砥粒を含む磁気機能性流体を配置し、磁場発生手段を用いて前記溝の溝幅方向に磁力線が進むように磁場を形成し、前記非磁性基板の端面を、前記溝に配置した前記磁気機能性流体と接触させた状態で前記磁気機能性流体に対して相対移動させることにより、前記非磁性基板の端面を研磨する処理であり、
前記端面研磨処理では、前記側壁面の研磨レートに対する前記介在面の研磨レートの比を０．７以上に調整し、
前記端面研磨処理を行うとき、前記介在面が前記磁気機能性流体から受ける押付力を、溝深さ方向に沿って溝幅が一定の溝を用いる場合に比べて大きくする、ことを特徴とする非磁性基板の製造方法。
【請求項８】
前記磁気機能性流体は、分散剤を含み、
前記分散剤は、結晶セルロース系分散剤又はリン酸系分散剤を含む、請求項１〜７のいずれか１項に記載の非磁性基板の製造方法。
【請求項９】
前記端面研磨処理では、前記磁気機能性流体に研磨砥粒を含むスラリを供給して、前記非磁性基板の端面を研磨する、請求項１〜８のいずれか１項に記載の非磁性基板の製造方法。
【請求項１０】
非磁性基板の端面を研磨する端面研磨処理に用いる研磨装置であって、
非磁性基板の端面を接触させる磁気機能性流体を配置するための溝を備えた部材と、
前記溝の溝幅方向に磁力線が進むように磁場を形成し得る磁場発生手段と、を有し、
前記溝は、溝の溝深さ方向に進むにつれて溝幅が狭くなる領域を備える、
ことを特徴とする研磨装置。
【請求項１１】
前記溝を備えた部材は非磁性体からなるスペーサであって、前記スペーサを介してＮ極の面とＳ極の面が互いに対向するように離間した状態で前記磁場発生手段が配置される、
請求項１０に記載の研磨装置。
【発明の詳細な説明】
【技術分野】
【０００１】
本発明は、非磁性基板の端面研磨処理を含む非磁性基板の製造方法及び研磨装置に関する。
【背景技術】
【０００２】
今日、パーソナルコンピュータ、ノート型パーソナルコンピュータ、あるいはＤＶＤ（Digital Versatile Disc）記録装置等には、データ記録のためにハードディスク装置が内蔵されている。特に、ノート型パーソナルコンピュータ等の可搬性を前提とした機器に用いられるハードディスク装置では、磁気ディスク用基板に磁性層が設けられた磁気ディスクが用いられる。磁気ディスクの面上では、この面から僅かに浮上させた磁気ヘッドで磁気ディスクの磁性層に磁気記録情報が記録され、あるいは読み取られる。この磁気ディスクの基板には、ガラス基板やアルミニウム合金基板などの非磁性基板としてガラス基板が好適に用いられている。
【０００３】
今日、ハードディスク装置における記憶容量の増大の要請を受けて、磁気記録の高密度化が図られている。これに伴って、磁気ヘッドの磁気記録面からの浮上距離を極めて短くして磁気記録情報エリアを微細化することが行われている。このような磁気ディスク用基板においては、基板の表面凹凸は可能な限り小さく作製されている。
ハードディスク装置に用いる磁気ヘッドにおいては、磁気ディスクの表面に微小な凹凸があると、公知のサーマルアスペリティ（Thermal Asperity）障害を生じ、再生に誤動作を生じ、あるいは再生が不可能になる虞がある。このサーマルアスペリティ障害の原因は、基板上の異物によって磁気ディスクの表面に形成された凸部が磁気ディスクの高速回転によりヘッドの近傍の空気の断熱圧縮および断熱膨張を発生させ、磁気ヘッドが発熱することに起因する。すなわち、サーマルアスペリティ障害は、磁気ヘッドが磁気ディスクに接触しない場合においても発生し得る。
したがって、このサーマルアスペリティ障害を防止するためには、磁気ディスクの表面は、極めて平滑で、かつ、異物の無い高清浄化された面に仕上げておく必要がある。
【０００４】
磁気ディスク用基板の表面に異物が付着する原因としては、基板の表面形状のみならず、基板の端面の表面形状が考えられている。すなわち、磁気ディスク用基板の端部が尖鋭な場合、若しくは端面の表面形状が平滑でない場合には、端部が樹脂製ケースの壁面などを擦過し、この擦過によって樹脂やガラスの微粒子（パーティクル）が発生する。そして、このような微粒子や雰囲気中の微粒子は、磁気ディスク用基板の端面に捕捉され蓄積されてしまう。磁気ディスク用基板の端面に蓄積された微粒子は、後工程において、あるいは、ハードディスク装置に搭載された後において、発塵源となり、ディスク基板の表面に異物が付着する原因となっている。このため、磁気ディスク用基板を製造するときには、円形状の基板の主表面と側壁面に間に介在面を形成し、さらに側壁面と介在面とを研磨する処理が行われている。側壁面は、基板の主表面に対して垂直な面であり、介在面は、主表面と側壁面とを接続する、主表面に対して傾斜した面である。
【０００５】
ところで、磁気ディスク用基板となる基板の端面を研磨する際、安定した品質の磁気ディスク用基板を廉価に大量に提供できるようにするとともに、磁気ディスクにおけるサーマルアスペリティ障害やヘッドクラッシュを防止する磁気ディスク用基板の製造方法が知られている（特許文献１）。当該製造方法では、基板の中心部の円孔の内周端面を研磨する工程において、上記円孔の内周側に磁場を形成し、この円孔内において磁場により磁性粒子と研磨砥粒とを含む研磨剤を保持させ、磁場を円孔の内周側端面に対して移動させることにより、研磨剤を円孔の内周側端面に対して移動させて円孔の内周側端面を研磨する。
【先行技術文献】
【特許文献】
【０００６】
【特許文献１】特開２００５−５０５０１号公報
【発明の概要】
【発明が解決しようとする課題】
【０００７】
上記磁気ディスク用基板の製造方法では、安定した品質の磁気ディスク用基板を廉価に大量に提供できるようにするとともに、磁気ディスクにおけるサーマルアスペリティ障害やヘッドクラッシュを防止することができる。しかし、側壁面と介在面の研磨レートに差があるため、側壁面と介在面において、希望する研磨取代量を同時に達成することはできなかった。このため、側壁面の研磨が終了しても、介在面の研磨は終了しておらず、介在面に研磨残りが生じる場合がある。この場合、介在面をさらに研磨するとき側壁面も同時に研磨されるため、側壁面の寸法が研磨によって変化し目標とする端面の形状を達成することができない。さらに、研磨の終了した側壁面に余分な研磨を行なうため、磁性スラリを余分に用いることとなり、製造上の無駄が多い。
【０００８】
そこで、本発明は、ガラス基板等の非磁性基板の端面研磨処理において、非磁性基板の側壁面の研磨レートに対する介在面の研磨レートの比（介在面の研磨レート／側壁面の研磨レート）を大きくすることができる非磁性基板の製造方法及び研磨装置を提供することを目的とする。
【課題を解決するための手段】
【０００９】
本願の発明者は、磁気機能性流体を用いてガラス基板の端面研磨処理を連続的に行う場合に、ガラス基板の端面の側壁面と介在面の研磨レートが異なる原因を鋭意検討した。その結果、側壁面と介在面の研磨レートが異なる原因は、以下の通りに推定された。すなわち、上記端面研磨処理における研磨レートは、基板の被加工部に対する磁気機能性流体の押圧力に依存し、押圧力が大きいほど、研磨レートは大きい。具体的には、磁気機能性流体中の磁性粒子は磁力線に沿ってライン状に並び、この磁性粒子のラインを横切るようにガラス基板の端面が磁気機能性流体中に進入すると、この進入により、磁性粒子のラインは変形する。この変形を元に戻そうとする力を、側壁面は側壁面の法線方向から受けるので、この力が磁気機能性流体のガラス基板への押付力となっている。一方、介在面は、側壁面に対して傾斜し、上記磁性粒子のラインに対して傾斜しているので、介在面が、介在面の法線方向から受ける押付力は、介在面が傾斜するぶんだけ低下する。このため、押付力の違いによって側壁面と介在面の研磨レートは異なる、と推定される。
このため、本願の発明者は、介在面でも側壁面と同程度の押付力を磁気機能性流体から受けることができる形態を種々検討した結果、以下の形態を見出し、本発明を想到した。
【００１０】
本発明の一形態は、非磁性基板の主表面に対して垂直な側壁面、および、前記主表面と前記側壁面とを接続する介在面からなる端面を研磨する端面研磨処理を有する非磁性基板の製造方法である。当該製造方法における前記端面研磨処理は、溝を備えた部材の前記溝内に研磨砥粒を含む磁気機能性流体を配置し、磁場発生手段を用いて前記溝の溝幅方向に磁力線が進むように磁場を形成し、前記非磁性基板の端面を、前記溝に配置した前記磁気機能性流体と接触させた状態で前記磁気機能性流体に対して相対移動させることにより、前記非磁性基板の端面を研磨する処理であり、
前記溝は、溝断面において、溝の溝深さ方向に進むにつれて溝幅が狭くなる領域を備える。
【００１１】
前記溝の前記溝幅が狭くなる領域は、前記溝幅方向及び前記溝深さ方向に対して傾斜した一対の溝傾斜壁面、を備えることが好ましい。
【００１２】
さらに、前記側壁面における、前記非磁性基板の厚さ方向の中心位置から前記溝底面までの距離Ｌ１に対する、前記介在面における、前記非磁性基板の厚さ方向の中心位置から前記溝傾斜壁面までの距離Ｌ２の比Ｌ２／Ｌ１が１．０以下となるように、前記非磁性基板の端面は前記溝に配置される、ことが好ましい。
【００１３】
前記側壁面に対する前記介在面の傾斜角度は、２０度〜７０度であり、前記一対の溝傾斜壁面の形状は、溝断面においていずれも直線であり、前記直線同士の成す角度は５０度〜１３０度である、ことが好ましい。
【００１４】
前記側壁面の前記非磁性基板の厚さ方向の長さＬ３に対する、前記溝底面の前記溝幅方向の長さＬ４の比Ｌ４／Ｌ３は、６以下である、ことが好ましい。
【００１５】
本発明の他の一態様も、非磁性基板の主表面に対して垂直な側壁面、および、前記主表面と前記側壁面とを接続する介在面からなる端面を研磨する端面研磨処理を有する非磁性基板の製造方法である。
前記端面研磨処理は、溝を備えた部材の前記溝内に研磨砥粒を含む磁気機能性流体を配置し、磁場発生手段を用いて前記溝の溝幅方向に磁力線が進むように磁場を形成し、前記非磁性基板の端面を、前記溝に配置した前記磁気機能性流体と接触させた状態で前記磁気機能性流体に対して相対移動させることにより、前記非磁性基板の端面を研磨する処理であり、
前記端面研磨処理では、前記側壁面の研磨レートに対する前記介在面の研磨レートの比を０．７以上に調整し、
前記端面研磨処理を行うとき、前記介在面が前記磁気機能性流体から受ける押付力を、溝深さ方向に沿って溝幅が一定の溝を用いる場合に比べて大きくする。 
【００１６】
前記磁気機能性流体は、分散剤を含み、
前記分散剤は、結晶セルロース系分散剤又はリン酸系分散剤を含む、ことが好ましい。
【００１７】
前記端面研磨処理では、前記磁気機能性流体に研磨砥粒を含むスラリを供給して、前記非磁性基板の端面を研磨する、ことが好ましい。
【００１８】
前記端面研磨処理では、前記側壁面の研磨レートに対する前記介在面の研磨レートの比を０．７以上に調整する、ことが好ましい。
さらに、本発明の一態様は、非磁性基板の端面を研磨する端面研磨処理に用いる研磨装置である。当該研磨装置は、
非磁性基板の端面を接触させる磁気機能性流体を配置するための溝を備えた部材と、
前記溝の溝幅方向に磁力線が進むように磁場を形成し得る磁場発生手段と、を有し、
前記溝は、溝の溝深さ方向に進むにつれて溝幅が狭くなる領域を備える。
このとき、前記溝を備えた部材は非磁性体からなるスペーサであって、前記スペーサを介してＮ極の面とＳ極の面が互いに対向するように離間した状態で前記磁場発生手段が配置される、ことが好ましい。
【発明の効果】
【００１９】
上述の非磁性基板の製造方法によれば、ガラス基板等の非磁性基板の側壁面の研磨レートに対する介在面の研磨レートの比を大きくすることができる。
【図面の簡単な説明】
【００２０】
【図１】（ａ）〜（ｃ）は、本実施形態の端面研磨処理に用いる研磨装置を説明する図である。
【図２】本実施形態の端面研磨処理を詳細に説明する図である。
【図３】本実施形態の端面研磨処理における各寸法及び角度を説明する図である。
【図４】本実施形態の溝の他の例を説明する図である。
【発明を実施するための形態】
【００２１】
以下、本発明の非磁性基板の製造方法の一実施形態として、磁気ディスク用ガラス基板の製造方法について詳細に説明する。なお、以下の説明では、非磁性基板として磁気ディスク用ガラス基板を用いる場合について説明するが、それに限られずアルミニウム合成基板であってもよい。
本実施形態でいう磁気機能性流体は、磁場に応答する機能性流体である。例えば、粒径が数μｍの磁性粒子（純鉄等）を溶媒に分散させた磁気粘性流体(Magneto-rheological Fluid；ＭＲＦ)、粒径が数ｎｍの磁性微粒子（フェライト等）を溶媒に分散させた磁性流体（Magnetic Fluid；ＭＦ)、粒径が数μｍの磁性粒子および粒径が数ｎｍの磁性微粒子を混合した状態で溶媒に分散させた磁気混合流体（Magnetic Compound Fluid；ＭＣＦ)を含む。
【００２２】
（磁気ディスクおよび磁気ディスク用ガラス基板）
本実施形態の磁気ディスクは、円板形状の中心部分が同心円形状にくり抜かれたリング状を成し、リングの中心の周りに回転するものである。この磁気ディスクは、ガラス基板と磁性層を少なくとも備える。なお、磁性層以外には、例えば、付着層、軟磁性層、非磁性下地層、垂直磁気記録層、保護層および潤滑層等がガラス基板上に成膜される。
磁気ディスクに用いるガラス基板も円板形状の中心部分が同心円形状にくり抜かれたリング状を成している。ガラス基板の内周側端面及び外周側端面は、側壁面及び介在面を含む。側壁面は、断面視において、ガラス基板の主表面に対して垂直に延びる面である。介在面は、断面視において、側壁面と主表面との間に２つ設けられ、側壁面及び主表面に対して傾斜し、主表面に向かって略直線状に延びる面である。
【００２３】
本実施形態における磁気ディスク用ガラス基板の材料として、アルミノシリケートガラス、ソーダライムガラス、ボロシリケートガラスなどを用いることができる。特に、化学強化を施すことができ、また主表面の平面度及び基板の強度において優れた磁気ディスク用ガラス基板を作製することができるという点で、アルミノシリケートガラスを好適に用いることができる。
【００２４】
本実施形態の磁気ディスク用ガラス基板の組成を限定するものではないが、アルミノシリケートガラスとして、酸化物基準に換算した際に、モル％表示で、ＳｉＯ２を５０〜７５％、Ａｌ２Ｏ３を１〜１５％、Ｌｉ２Ｏ、Ｎａ２Ｏ及びＫ２Ｏから選択される少なくとも１種の成分を合計で１２〜３５％、ＭｇＯ、ＣａＯ、ＳｒＯ、ＢａＯ及びＺｎＯから選択される少なくとも１種の成分を合計で０〜２０％、及び、ＺｒＯ２、ＴｉＯ２、Ｌａ２Ｏ３、Ｙ２Ｏ３、Ｔａ２Ｏ５、Ｎｂ２Ｏ５及びＨｆＯ２から選択される少なくとも１種の成分を合計で０〜１０％、有する組成からなるアルミノシリケートガラスを用いることが好ましい。
また、本実施形態のガラス基板は、例えば特開２００９−９９２３９号公報に開示されるように、質量％表示にて、ＳｉＯ2を５７〜７５％、Ａｌ2Ｏ3を５〜２０％、（ただし、ＳｉＯ2とＡｌ2Ｏ3の合計量が７４％以上）、ＺｒＯ2、ＨｆＯ２、Ｎｂ２Ｏ５、Ｔａ２Ｏ５、Ｌａ２Ｏ３、Ｙ２Ｏ３およびＴｉＯ２を合計で０％を超え、６％以下、Ｌｉ2Ｏを１％を超え、９％以下、Ｎａ2Ｏを５〜１８％（ただし、質量比Ｌｉ2Ｏ／Ｎａ2Ｏが０．５以下）、Ｋ2Ｏを０〜６％、ＭｇＯを０〜４％、ＣａＯを０％を超え、５％以下（ただし、ＭｇＯとＣａＯの合計量は５％以下であり、かつＣａＯの含有量はＭｇＯの含有量よりも多い）、ＳｒＯ＋ＢａＯを０〜３％、有する組成からなるアモルファスのアルミノシリケートガラスであってもよい。
【００２５】
（端面研磨処理）
図１（ａ）〜（ｃ）は、本実施形態の磁気ディスク用ガラス基板の製造方法のうちの一処理である端面研磨処理に用いる装置１０を説明する図であり、図２は、本実施形態の端面研磨処理を説明する図である。図１（ａ）に示すように、ガラス基板１１の内周端面を研磨する場合、ガラス基板１１の中心に設けられた円孔内に後述する一対の磁石１２，１４と、スペーサ１６を通し、スペーサ１６の周上に設けられた磁気機能性流体の塊２０内に、ガラス基板１１の内周端面を押し込み、磁気機能性流体と接触させる。また、ガラス基板１１の外周端面を研磨する場合、図１（ａ）に示すように、スペーサ１６の周上に設けられた磁気機能性流体の塊２０に向けてガラス基板１１の外周端面を近づけて、ガラス基板１１の外周端面を塊２０内に押し込み、磁気機能性流体と接触させる。
端面研磨を行う装置１０の概要を説明すると、図１（ａ）に示すように、装置１０は、永久磁石である一対の磁石１２，１４と、スペーサ１６と、を含み、一方向に延びた回転体形状をなしている。磁石１２と磁石１４の間にスペーサ１６が設けられている。端面研磨を行うガラス基板１１は、図示されない保持具によって把持されている。保持具に把持されたガラス基板１１の端面を、研磨砥粒を含む磁気機能性流体の塊２０（図１（ｃ），図２参照）の内部に押し込んで、磁気機能性流体と接触させる。塊２０は、スペーサ１６の周りで円環形状を形成している。このとき、ガラス基板１１の中心軸１１ａと装置１０の磁石１２，１４及びスペーサ１６の中心軸１０ａが同じ向きに向くようにガラス基板１１は配置される。装置１０及びガラス基板１１のそれぞれを保持する図示されない保持具は、図示されない駆動モータと機械的に接続されている。回転体形状の装置１０とガラス基板１１の保持具が、それぞれの中心軸１０ａ，１１ａの周りに回転してガラス基板１１の端面と塊２０とを相対的に移動させる。これにより、ガラス基板１１の端面を研磨することができる。
【００２６】
ガラス基板１１の端面を研磨するとき、装置１０の中心軸１０ａの周りの回転によって磁気機能性流体の塊２０は回転し、一方ガラス基板１１も中心軸１１ａ周りに回転する。このとき、ガラス基板１１と塊２０の接触位置におけるガラス基板１１の、磁気機能性流体の塊２０に対する周速度の相対速度は、効率よく端面研磨をするために例えば５０〜５００ｍ／分であることが好ましく、より好ましくは、上記相対速度は２００〜４００ｍ／分である。
【００２７】
ガラス基板１１の回転方向と磁気機能性流体の塊２０の回転方向はガラス基板１１と磁気機能性流体の接触位置において逆方向であることが、端面研磨処理を効率よく行なう点で好ましい。一方、端面研磨処理後の端面の表面凹凸を小さくする点からは、ガラス基板１１の回転方向と磁気機能性流体の回転方向は、ガラス基板１１と磁気機能性流体の接触位置において同方向であることが好ましい。なお、ガラス基板１１の端面と塊２０とを相対的に移動させることができれば、塊２０を回転させずガラス基板１１を回転させてもよい。
【００２８】
端面研磨をより具体的に説明すると、磁石１２と磁石１４は、互いに近接して、磁場発生手段として機能し、図１（ｂ）に示すような磁力線１９を形成する。この磁力線１９は、スペーサ１６の溝の溝幅方向に沿って、すなわち、ガラス基板１１の厚さ方向に進む。図１（ｂ）に示す例では、スペーサ１６の溝幅方向において、Ｎ極の面とＳ極の面が互いに対向するように離間した状態で配置されている。面が互いに対向するとは、面と面が平行に向き合うこと、すなわち正対することをいう。磁石１２，１４との間には、磁石１２のＮ極の端面と磁石１４のＳ極の端面との間の離間距離を予め定めた距離とするために、非磁性体からなるスペーサ１６が設けられる。
【００２９】
スペーサ１６は、図１（ｂ）に示すように、溝１７を備える。溝１７には、図１（ｂ）に示すように、磁気機能性流体が配置される。したがって、スペーサ１６は、磁石１２，１４の間に挟むように設けられているので、溝１７の溝幅方向に磁力線が進むように磁場が形成されている。このため、溝１７には、磁気機能性流体の塊２０が形成され、塊２０内では、磁気機能性流体の磁性体のラインが磁力線１９に沿って、すなわち、溝幅方向に沿って形成される。溝１７は、溝断面において、溝の溝深さ方向に進むにつれて溝幅が狭くなる領域を溝底の側に備えている。このため、磁気機能性流体が介在面１１ｃに与える押付力を高め、側壁面１１ｂの研磨レートに対する介在面１１ｃの研磨レートの比を大きくすることができ、例えば１に近づけることができる。
【００３０】
図２に示す形態のように、溝１７は、溝幅方向に延びる溝底面１７ａを備える。さらに、溝１７の溝幅が狭くなる領域は、溝底面１７ａの溝幅方向の両端と接続して溝底面１７ａに対して傾斜した、いいかえると、溝１７の溝幅方向及び溝深さ方向に対して傾斜した一対の溝傾斜壁面１７ｂを備えることが好ましい。すなわち、溝１７は、溝深さ方向において、溝１７の開口部から一定の溝幅の第１の領域と、この第１の領域より溝底面１７ａまで、溝幅が徐々に狭くなる第２の領域を有する。第２の領域に、溝傾斜壁面１７ｂが形成される。この場合、ガラス基板１１の側壁面１１ｂは溝底面１７ａに向き、ガラス基板１１の介在面１１ｃは溝傾斜壁面１７ｂに向くように、ガラス基板１１の端面は溝１７に配置されることが好ましい。
【００３１】
このように、溝１７が溝傾斜壁面１７ｂを備えるのは、ガラス基板１１の介在面１１ｃに対する磁気機能性流体の押付力を高くし、側壁面１１ｂの研磨レートに対する介在面１１ｃの研磨レートの比を大きくするためである。溝１７が溝傾斜壁面１７ｂを備えず、溝の壁が、溝底面１７ａに対して垂直に立設する垂直溝壁面により構成された溝、すなわち、溝深さ方向において溝幅が一定の溝である場合、磁気機能性流体の押付力は低く、側壁面１１ｂの研磨レートに対する介在面１１ｃの研磨レートの比は０．５程度である。このように、溝傾斜壁面１７ｂを用いることにより、磁気機能性流体の押付力を高くできるのは、ガラス基板１１の端面を溝１７に進入させたとき、ガラス基板１１の進入によって介在面１１ｃ近傍の磁気機能性流体が押し出される空間を狭くして、磁気機能性流体が介在面１１ｃに与える圧力を高くすることができるからである。
したがって、本実施形態では、溝１７にガラス基板１１の端面を配置して端面研磨処理を行うとき、介在面１１ｃが磁気機能性流体から受ける押付力を、溝深さ方向に沿って溝幅が一定の溝を用いる場合に比べて大きくすることにより、介在面１１ｃの研磨レートを向上させることができ、側壁面１１ｂの研磨レートに対する介在面１１ｃの研磨レートの比を大きくすることができ、例えば１に近づけることができる。
端面研磨処理では、側壁面１１ｂの研磨レートに対する介在面１１ｃの研磨レートの比を０．６以上、さらには０．７以上に調整することが、端面研磨処理で側壁面１１ｂと介在面１１ｃの研磨を同時に終えることができる点から好ましい。研磨レートの比の上限は特に設けられないが、例えば１．３である。このように、研磨レートの比は１．０を超えてもよい。
なお、端面研磨処理では、磁気機能性流体に研磨砥粒を含むスラリを供給して、ガラス基板１１の端面を研磨することが、端面研磨処理を効率よく行なう上で好ましい。
【００３２】
図３は、本実施形態の端面研磨処理における各寸法及び角度を説明する模式図である。
端面研磨処理では、図２に示すように、ガラス基板１１の側壁面１１ｂは、溝深さ方向の溝幅が狭くなる領域の位置まで溝１７内に挿入される。図３では、側壁面１１ｂにおける、ガラス基板１１の厚さ方向の中心位置Ｐ１から、側壁面１１ｂの中心位置Ｐ１における法線方向に沿った溝底面１７ａまでの距離をＬ１と定め、介在面１１ｃにおける、ガラス基板１１の厚さ方向の中心位置Ｐ２から、介在面１１ｃの中心位置Ｐ２における法線方向に沿った溝傾斜壁面１７ｂまでの距離をＬ２と定めている。さらに、側壁面１１ｂのガラス基板１１の厚さ方向の長さをＬ３と定め、溝底面１７ａの溝幅方向の長さをＬ４と定めている。また、図３では、溝傾斜壁面１７ｂにおける溝断面の長さをＬ５と定めている。溝傾斜壁面１７ｂより溝底面１７ａと反対側の壁面は、溝断面において溝底面１７ａに対して垂直に立設した面である。このとき、比Ｌ２／Ｌ１が１．０以下となるようにガラス基板１１を溝１７に配置することが好ましい。比Ｌ２／Ｌ１の下限は、特に制限されないが、例えば０．３である。このような比Ｌ２／Ｌ１の限定により、側壁面１１ｂの研磨レートに対する介在面１１ｃの研磨レートの比を０．７以上にすることができる。なお、距離Ｌ１は、中心位置Ｐ１から溝底面１７ａまでの最短の長さである。
また、溝１７において、比Ｌ４／Ｌ３は、６以下であることが好ましい。これにより、上記研磨レートの比を０．７以上にすることが容易にできる。比Ｌ４／Ｌ３の下限は０である。すなわち、Ｌ４＝０であってもよい。
また、比Ｌ５／Ｌ３は、２．５〜４であることが好ましい。これにより、上記研磨レートの比を０．７以上にすることが容易にできる。
また、ガラス基板１１の側壁面１１ｂに対する介在面１１ｃの傾斜角度は、２０度〜７０度である場合、一対の溝傾斜壁面１７ｂの形状は、溝断面においていずれも直線であり、直線同士の成す角度θ（図３参照）は５０度〜１３０度であることが好ましい。角度θは、図３に示すように、溝断面において一対の溝傾斜壁面１７ｂの直線を延長した延長線同士の交差角度をいう。これにより、上記研磨レートの比を０．７以上にすることができる。なお、上記介在面１１ｃの傾斜角度は、介在面１１ｃが丸みを有する場合、ガラス基板１１の断面における介在面１１Ｃの厚さ方向の中心位置Ｐ２における接線の側壁面１１ｂに対する傾斜角度をいう。特に、角度θを６０〜９０度にすることにより、側壁面１１ｂにおける研磨レートも向上する。この場合、研磨レートは、例えばガラス基板の外周端面を研磨するときの直径換算で０．８μｍφ／秒以上になる（片側の側壁面１１ｂにおける研磨レートは０．４μｍ／秒以上になる）。
【００３３】
以上のように溝１７は、溝底面１７ａの両端に接続する溝傾斜壁面１７ｂを備えればよいので、図１（ａ），（ｂ）、図２に示す溝に代えて、溝１７は、溝１７の開口部から溝底面１７ａまで、溝幅が徐々に狭くなる構成であってもよい。すなわち、本実施形態では、図１（ｂ）に示す溝断面を有する溝１７に代えて、図４に示すような溝の開口部から溝底面１７ａまで溝幅が徐々に狭くなるように、溝の開口部と溝底を溝傾斜壁面１７ｂが接続する構成の溝１７であってもよい。図４は、本実施形態の溝１７の他の例を説明する図である。この場合、溝１７には、溝底面１７ａは設けられなくてもよく、溝傾斜壁面１７ｂ同士が溝底で接続してもよい。
【００３４】
本実施形態のガラス基板の端面研磨では、ガラス基板１１の端面は塊２０の内部に磁力線と直交する方向に押し付けられて研磨されることが、研磨レートを高める点で好ましい。本実施形態のガラス基板１１の端面は、磁気機能性流体の塊２０内部の、磁石１２のＮ極と磁石１４のＳ極とを接続する磁力線、すなわち、磁力線がＮ極からあるいはＳ極から延びてＳ極あるいはＮ極で終了する磁力線に沿って保持される磁性粒子のラインと接触するように、塊２０の内部に押し込まれることが好ましい。磁石１２のＮ極と磁石１４のＳ極とを接続する磁力線に沿って保持される磁性粒子のラインの部分は、磁力線が磁石の極で終了しない部分に比べて剛性が高まり高い研磨レートを実現する。
【００３５】
上述したように側壁面１１ｂと介在面１１ｃが研磨されるように、ガラス基板１１の端面を塊２０の内部に押し込むが、このとき、ガラス基板１１の主表面のうち磁気機能性流体に接触する部分は、磁性粒子のラインによって主表面の法線方向から磁気機能性流体の押付力を受けないので、実質的に研磨されない。
【００３６】
なお、図１（ａ）〜（ｃ）及び図２に示す例では、磁場発生手段として永久磁石を用いるが、電磁石を用いることもできる。
【００３７】
端面研磨に用いる磁気機能性流体として、例えば、０．１〜１０μｍの平均粒径(Ｄ５０)のＦｅ（鉄）元素を含む磁性粒子を３〜５ｇ／ｃｍ3含む非極性オイル、および界面活性剤を含んだ流体が用いられる。非極性オイルは、例えば、室温（２０℃）において１００〜１０００（ｍＰa・秒）の粘度を有する。
磁石１２から磁石１４に磁力線が向かう磁場によって磁気機能性流体は比較的高い弾性特性を有する塊２０となるので、ガラス基板１１の端面を磁気機能性流体に押しつけることにより効率よく研磨することができる。
【００３８】
磁気機能性流体に含まれる研磨砥粒として、酸化セリウム、コロイダルシリカ、酸化ジルコニア、アルミナ砥粒、ダイヤモンド砥粒等の公知のガラス基板の研磨砥粒を用いることができる。研磨砥粒の平均粒径(Ｄ５０)については、例えば０．５〜１０μｍである。この範囲の研磨砥粒を用いることにより、ガラス基板の端面を良好に研磨することができる。研磨砥粒は、磁気機能性流体中に、例えば３〜１５［Ｖｏｌ％］含まれる。
なお、平均粒径(Ｄ５０)とは、体積分率で計算した累積体積頻度が粒径の小さいほうから計算して５０％となる粒径を意味している。
【００３９】
磁気機能性流体の粘度は室温（２０℃）で１０００〜２０００[ｍＰａ・秒]であることが、磁気機能性流体の塊２０を形成させ、端面研磨を効率よく行う点で好ましい。粘度が低いと塊２０を形成し難くなり、ガラス基板１１の端面に押された状態で相対運動させて研磨することは難しい。一方、磁気機能性流体の粘度が過度に高い場合、側壁面１１ｂと介在面１１ｃにおける押付力の差が大きくなり易い。また、磁場発生手段によって発生する磁場の磁束密度は、磁気機能性流体の塊２０を形成させ、端面研磨を効率よく行う点で、０．３〜０．９[テスラ]であることが好ましい。また、磁気機能性流体の降伏応力は、０．４[テスラ]の磁場を印加した状態で３０ｋＰａ以上であることが好ましく、３０〜６０ｋＰａであることがより好ましい。
【００４０】
ここで、磁気機能性流体の降伏応力（降伏せん断応力）は、 例えば次の方法により求めることができる。回転粘度計に、０．４[テスラ]の磁場を印加可能な磁場発生手段（永久磁石、電磁石等）を組込んだ装置を用いて、磁気機能性流体のせん断速度とせん断応力の関係を求め、得られたせん断速度とせん断応力の関係を公知のCassonの式を用いて近似することよって、磁気機能性流体の降伏応力を求めることができる。
上記降伏応力は、磁場によって保持された磁気機能性流体とガラス基板１１の端面とが相対移動する際に、ガラス基板１１が磁気機能性流体から受けるせん断応力に影響を与える。したがって、磁気機能性流体の降伏応力が高い程（磁気機能性流体の流動時のせん断応力が高い程）、研磨砥粒とガラス基板１１との接触による研磨が効率的に行われ、端面研磨の研磨レートを向上させることができる。
【００４１】
このような磁気機能性流体を、溝底面１７ａ及び溝傾斜壁面１７ｂを備える溝１７に配置した状態で、ガラス基板１１の側壁面１１ｂ及び介在面１１ｃを、磁気機能性流体と接触させた状態で磁気機能性流体に対して相対移動させることにより、ガラス基板１１の端面を研磨する。
【００４２】
なお、本実施形態では、図２に示すように、溝１７に溝傾斜壁面１７ｂを備える形態であるが、溝傾斜壁面１７ｂは、溝断面において直線でなく、曲線の形状であってもよい。この場合、溝傾斜壁面１７ｂは、溝空間中に凸状に突出した凸形状であってもよく、溝空間中に対して凹んだ凹形状であってもよい。また、溝１７は、溝断面において、溝壁面が溝断面においてＵ字形状をした溝であってもよい。この場合においても、溝１７は、溝１７の開口部から一定の溝幅の第１の領域と、この第１の領域より溝底面１７ａまで、溝幅が徐々に狭くなる第２の領域を有する。
【００４３】
さらに、本実施形態では、磁気機能性流体に、分散剤を含ませることが好ましい。この場合、分散剤は、結晶セルロース系分散剤又はリン酸系分散剤を含むことが好ましい。結晶セルロース系分散剤は例えば多糖類誘導体であり、多糖類誘導体を構成するモノマーは、カルボキシメチル基、ヒドロキシエチル基、又はヒドロキシプロピル基を有することが好ましい。また、多糖類誘導体はグルカン誘導体であり、グルカン誘導体を構成するモノマーは、Ｄ−グルコースのヒドロキシル基の少なくとも一部にカルボキシメチル基がエーテル結合したモノマーであることが好ましい。
また、リン酸系分散剤は、メタリン酸の無機塩である。メタリン酸の無機塩は、例えば、メタリン酸のアルカリ金属塩又はアンモニウム塩であることが好ましい。メタリン酸のアルカリ金属塩は、例えば、ヘキサメタリン酸ナトリウムであることが好ましい。これにより、磁気機能性流体中の磁性粒子の凝集を抑制することができ、この結果、側壁面１１ｂの研磨レートに対する介在面１１ｃの研磨レートの比を上昇させることができる。
【００４４】
（磁気ディスク用ガラス基板の製造方法）
次に、本実施形態の磁気ディスク用ガラス基板の製造方法を説明する。先ず、一対の主表面を有する板状の磁気ディスク用ガラス基板の素材となるガラスブランクをプレス成形により作製する（プレス成形処理）。なお、本実施形態ではガラスブランクをプレス成形で作製するが、周知のフロート法、リドロー法、あるいはフュージョン法でガラス板を形成し、ガラス板から上記ガラスブランクと同じ形状のガラスブランクを切り出してもよい。次に、作製されたガラスブランクの中心部分に円孔を形成しリング形状（円環状）のガラス基板とする（円孔形成処理）。次に、円孔を形成したガラス基板に対して形状加工を行う（形状加工処理）。これにより、ガラス基板が生成される。次に、形状加工されたガラス基板に対して端面研磨を行う（端面研磨処理）。端面研磨の行われたガラス基板の主表面に研削を行う（研削処理）。次に、ガラス基板の主表面に第１研磨を行う（第１研磨処理）。次に、必要に応じてガラス基板に対して化学強化を行う（化学強化処理）。次に、化学強化されたガラス基板に対して第２研磨を行う（第２研磨処理）。その後、第２研磨処理後のガラス基板に対して超音波洗浄を行う（超音波洗浄処理）。以上の処理を経て、磁気ディスク用ガラス基板が得られる。以下、各処理について、詳細に説明する。
【００４５】
（ａ）プレス成形処理
熔融ガラス流の先端部を切断器により切断し、切断された熔融ガラス塊を一対の金型のプレス成形面の間に挟みこみ、プレスしてガラスブランクを成形する。所定時間プレスを行った後、金型を開いてガラスブランクが取り出される。
【００４６】
（ｂ）円孔形成処理
ガラスブランクに対してドリル等を用いて円孔を形成することにより円形状の孔があいたディスク状のガラス基板を得ることもできる。
【００４７】
（ｃ）形状加工処理
形状加工処理では、円孔形成処理後のガラス基板の端部に対する面取り加工を行う。面取り加工は、研削砥石等を用いて行なわれる。面取り加工により、ガラス基板の端面に、ガラス基板の主表面に対して垂直に延びる基板の側壁面と、この側壁面と主表面の間に設けられ、主表面及び側壁面に対して傾斜して延びる介在面とを有する端面が形成される。
【００４８】
（ｄ）端面研磨処理
端面研磨処理では、ガラス基板の内側端面及び外周側端面に対して、上述した磁気機能性流体を用いて図１に示す端面研磨処理により鏡面仕上げを行う。このとき、磁気機能性流体には、磁性粒子の他に、酸化セリウム、酸化ジルコニウム、酸化ケイ素、ダイヤモンド等の研磨砥粒が含まれる。
【００４９】
（ｅ）研削処理
研削処理では、遊星歯車機構を備えた両面研削装置を用いて、ガラス基板の主表面に対して研削加工を行う。具体的には、ガラスブランクから生成されたガラス基板の外周側端面を、両面研削装置の保持部材に設けられた保持孔内に保持しながらガラス基板の両側の主表面の研削を行う。両面研削装置は、上下一対の定盤（上定盤および下定盤）を有しており、上定盤および下定盤の間にガラス基板が狭持される。そして、上定盤または下定盤のいずれか一方、または、双方を移動操作させ、ガラス基板と各定盤とを相対的に移動させることにより、ガラス基板の両主表面を研削することができる。研削処理は、場合によっては行なわれなくてもよい。
【００５０】
（ｆ）第１研磨処理
次に、研削のガラス基板の主表面に第１研磨が施される。具体的には、ガラス基板を、両面研磨装置の研磨用キャリアに設けられた保持孔内に保持しながらガラス基板の両側の主表面の研磨が行われる。第１研磨は、研削処理後の主表面に残留したキズや歪みの除去、あるいは微小な表面凹凸（マイクロウェービネス、粗さ）の調整を目的とする。
【００５１】
第１研磨処理では、固定砥粒による研削処理に用いる両面研削装置と同様の構成を備えた両面研磨装置を用いて、研磨スラリを与えながらガラス基板が研磨される。第１研磨処理では、遊離砥粒を含んだ研磨スラリが用いられる。第１研磨に用いる遊離砥粒として、例えば、酸化セリウム砥粒、あるいはジルコニア砥粒などが用いられる。両面研磨装置も、両面研削装置と同様に、上下一対の定盤の間にガラス基板が狭持される。下定盤の上面及び上定盤の底面には、全体として円環形状の平板の研磨パッド（例えば、樹脂ポリッシャ）が取り付けられている。そして、上定盤または下定盤のいずれか一方、または、双方を移動操作させることで、ガラス基板と各定盤とを相対的に移動させることにより、ガラス基板の両主表面を研磨する。
【００５２】
（ｇ）化学強化処理
ガラス基板を化学強化する場合、化学強化液として、例えば硝酸カリウムと硫酸ナトリウムの混合熔融液等を用い、ガラス基板を化学強化液中に浸漬する。化学強化処理は、場合によって行なわれなくてもよい。
【００５３】
（ｈ）第２研磨処理
次に、ガラス基板に第２研磨が施される。第２研磨処理は、主表面の鏡面研磨を目的とする。第２研磨においても、第１研磨に用いる両面研磨装置と同様の構成を有する両面研磨装置が用いられる。具体的には、ガラス基板を、両面研磨装置の研磨用キャリアに設けられた保持孔内に保持させながら、ガラス基板の両側の主表面の研磨が行われる。第２研磨処理が第１研磨処理と異なる点は、遊離砥粒の種類及び粒子サイズが異なることと、樹脂ポリッシャの硬度が異なることである。例えばコロイダルシリカを遊離砥粒として含む研磨液が両面研磨装置の研磨パッドとガラス基板の主表面との間に供給され、ガラス基板の主表面が研磨される。
本実施形態では、化学強化処理を行なうが、必要に応じて化学強化処理は行なわなくてもよい。第１研磨処理及び第２研磨処理の他にさらに別の研磨処理を加えてもよく、２つの主表面の研磨処理を１つの研磨処理で済ませてもよい。また、上記各処理の順番は、適宜変更してもよい。
【００５４】
（実施例）
本実施形態の効果を確かめるために、ガラス基板１１の端面研磨処理を、種々の溝断面形状の溝１７を有するスペーサ１６を用いて行なった。作製したガラス基板１１の外径は６５ｍｍであり、厚さは０．８ｍｍであり、形状加工処理で、ガラス基板の厚さ方向で０．１５ｍｍの介在面１１ｂを主表面に対して４５度の傾斜角度で形成した。
磁性粒子は平均粒径（Ｄ５０）が１．２５μｍのＦｅを用い、研磨砥粒は平均粒径（Ｄ５０）が１．０μｍの酸化セリウムを用いた。研磨砥粒及び磁性粒子を含む磁気機能性流体は、室温（２０℃）において１０００（ｍＰa・秒）の粘度を有していた。
【００５５】
従来例では、溝幅が溝深さ方向において溝底まで一定の溝を備えたスペーサを用いた。
実施例では、図２に示す溝断面を有する溝１７を用い、距離Ｌ１を１．０ｍｍに固定して、溝１７の角度θを種々変化させた。また、溝１７の角度θを９０度に固定して比Ｌ２／Ｌ１を種々変化させた。
研磨レートは、図３に示す側壁面１１ｂ及び介在面１１ｃの中心位置Ｐ１及びＰ２における研磨取代量と研磨時間から研磨レートを求めた。介在面の研磨レートは、２つの介在面１１ｃの平均値とした。
【００５６】
距離Ｌ１を１．０ｍｍに固定して、溝１７の角度θを種々変化させた場合、角度θを１８０度未満とすることで、角度θが１８０度の場合と較べて研磨レートの比に上昇が見られた。角度θを１２０、１００、６０度とした場合、研磨レートの比はそれぞれ０．６、０．７、０．８となった。なお、角度θが１８０度の場合（従来例）の研磨レートの比は０．５であった。
一方、溝１７の角度θを１００度、Ｌ１を０．５ｍｍに固定して比Ｌ２／Ｌ１を種々変化させた場合、比Ｌ２／Ｌ１を１．５、１．０、０．５としたとき、研磨レートの比はそれぞれ０．６、０．７、０．９となった。
これより、本実施形態の効果は明らかである。
【００５７】
以上、本発明の非磁性基板の製造方法及び研磨装置について詳細に説明したが、本発明は上記実施形態及び実施例に限定されず、本発明の主旨を逸脱しない範囲において、種々の改良や変更をしてもよいのはもちろんである。
【符号の説明】
【００５８】
１０  装置
１０ａ，１１ａ  中心軸
１１  ガラス基板
１１ｂ  側壁面
１１ｃ  介在面
１２，１４  磁石
１６  スペーサ
１７  溝
１７ａ  溝底面
１７ｂ  溝傾斜壁面
１９  磁力線
２０  塊
【図１】
0006392634.tif 000002
【図２】
0006392634.tif 000003
【図３】
0006392634.tif 000004
【図４】
0006392634.tif 000005